(57)【要約】【課題】高い導電性と透明性を有する透明導電積層体を提供する。【解決手段】基材上に、カーボン材料を含み、表面抵抗率が１×１０２〜１×１０１１Ω／ｓｑである導電層を有する透明導電積層体であって、長径が１０μｍ以上かつ短径が２μｍ以上であるカーボン材料の含有量が１０個／ｃｍ２以下であることを特徴とする透明導電積層体。【選択図】なし【特許請求の範囲】
【請求項１】
基材上に、カーボン材料を含み、表面抵抗率が１×１０２〜１×１０１１Ω／ｓｑである導電層を有する透明導電積層体であって、
長径が１０μｍ以上かつ短径が２μｍ以上であるカーボン材料の含有量が１０個／ｃｍ２以下であることを特徴とする透明導電積層体。
【請求項２】
ヘイズ値が３％以下である、請求項１に記載の透明導電積層体。 
【請求項３】
カーボン材料がグラフェン、フラーレン及びカーボンナノチューブからなる群より選択される少なくとも１つである、請求項１又は２に記載の透明導電積層体。
【請求項４】
導電層におけるカーボン材料の含有量が５０ｍｇ／ｍ２以下である、請求項1〜３のいずれか１項に記載の透明導電積層体。 
【請求項５】
請求項１〜４のいずれか１項に記載の透明導電積層体における導電層を形成するための導電塗料。
【請求項６】
請求項１〜４のいずれか１項に記載の透明導電積層体を含む表示デバイス。
【請求項７】
請求項１〜４のいずれか１項に記載の透明導電積層体を含む調光デバイス。
【請求項８】
基材上に、カーボン材料を含む導電塗料により導電層を形成する工程を含む、
請求項１〜４のいずれか１項に記載の透明導電積層体の製造方法。
【請求項９】
導電層を形成する工程の前に、カーボン材料を含む導電塗料を孔径が１〜２０μｍのフィルターを用いて濾過する工程を含む、請求項８に記載の透明導電積層体の製造方法。
【請求項１０】
フィルターの材質がポリオレフィンである、請求項９に記載の透明導電積層体の製造方法。
【請求項１１】
カーボン材料を含む導電塗料の製造方法であって、
基材上に、カーボン材料の含有量が５０ｍｇ／ｍ２となるように前記導電塗料を塗布して導電層を形成した際に、導電層が以下の条件（ａ）〜（ｃ）：
（ａ）表面抵抗率が１０２〜１０１１Ω／ｓｑである；
（ｂ）ヘイズ値が３％以下である；及び
（ｃ）長径が１０μｍ以上かつ短径が２μｍ以上であるカーボン材料の含有量が１０個／ｃｍ２以下である
を満たす導電塗料の製造方法。
【請求項１２】
カーボン材料がグラフェン、フラーレン及びカーボンナノチューブからなる群より選択される少なくとも１つである、請求項１１に記載の導電塗料の製造方法。
【請求項１３】
導電塗料を孔径が１〜２０μｍのフィルターを用いて濾過する工程を含む、請求項１１又は１２に記載の導電塗料の製造方法。
【請求項１４】
フィルターの材質がポリオレフィンである、請求項１３に記載の導電塗料の製造方法。
【請求項１５】
カーボン材料を表面抵抗率の極小点を超えて分散処理する工程を含む、請求項１１〜１４のいずれか１項に記載の導電塗料の製造方法。
【発明の詳細な説明】
【技術分野】
【０００１】
本発明は、透明導電積層体及び透明導電積層体の製造方法に関する。
【背景技術】
【０００２】
カーボン材料は、導電性や熱伝導性に優れることに加え、高い化学的安定性を示すことが知られており、光学用途等の分野で優れた導電材料として期待されている。しかしながら、カーボン材料は、アスペクト比が大きく、配位不飽和な構造を有しているため、分子間相互作用が強く、凝集しやすい性質を持つ。カーボン材料が凝集した状態では導電性や透明性といった特性を十分に発揮できないため、導電塗料において、カーボン材料の分散性を高めることが求められる。カーボン材料の分散性を高めるために、例えば、超音波による分散処理を行うことが知られている。
【０００３】
しかし、上記のような分散処理においても、近年の高透明化の市場要求には不十分であった。現在、この高透明化の要求に対して、カーボン材料を還元処理して高導電化する方法（特許文献１）や導電性の高いカーボンナノ材料のみを分離して使用する方法（特許文献２）が提案されているが、いずれも特殊な設備や工程が必要となり、その商業生産には未だ課題が残っている。
【先行技術文献】
【特許文献】
【０００４】
【特許文献１】特開２０１６−６０６４６号公報
【特許文献２】特許第６２３７９６７号公報
【発明の概要】
【発明が解決しようとする課題】
【０００５】
本発明は、高い導電性と透明性を有する透明導電積層体を提供することを目的とする。
【課題を解決するための手段】
【０００６】
本発明者らは、特定の大きさを有するカーボン材料（本明細書では、後述のとおり、カーボン材料を含む凝集物の場合も含む）の単位面積あたりの個数が導電性や透明性に大きく影響していることを突き止め、基材上に、カーボン材料を含み、表面抵抗率が１×１０２〜１×１０１１Ω／ｓｑである導電層を有する透明導電積層体であって、長径が１０μｍ以上かつ短径が２μｍ以上であるカーボン材料が１０個／ｃｍ２以下であることを特徴とする透明導電積層体であれば、高い導電性と透明性とが得られるとの知見を新たに見出し、本発明を完成させた。
【０００７】
即ち、本発明は以下に関する：
［１］基材上に、カーボン材料を含み、表面抵抗率が１×１０２〜１×１０１１Ω／ｓｑである導電層を有する透明導電積層体であって、
長径が１０μｍ以上かつ短径が２μｍ以上であるカーボン材料の含有量が１０個／ｃｍ２以下であることを特徴とする透明導電積層体。
［２］ヘイズ値が３％以下である、［１］の透明導電積層体。
［３］カーボン材料がグラフェン、フラーレン及びカーボンナノチューブからなる群より選択される少なくとも１つである、［１］又は［２］の透明導電積層体。
［４］導電層におけるカーボン材料の含有量が５０ｍｇ／ｍ２以下である、［１］〜［３］のいずれかの透明導電積層体。
［５］［１］〜［４］のいずれかの透明導電積層体における導電層を形成するための導電塗料。
［６］［１］〜［４］のいずれかの透明導電積層体を含む表示デバイス。
［７］［１］〜［４］のいずれかの透明導電積層体を含む調光デバイス。 
［８］基材上に、カーボン材料を含む導電塗料により導電層を形成する工程を含む、［１］〜［４］のいずれかに記載の透明導電積層体の製造方法。
［９］導電層を形成する工程の前に、カーボン材料を含む導電塗料を孔径が１〜２０μｍのフィルターを用いて濾過する工程を含む、［８］に記載の透明導電積層体の製造方法。
［１０］フィルターの材質がポリオレフィンである、［９］に記載の透明導電積層体の製造方法。
［１１］カーボン材料を含む導電塗料の製造方法であって、
基材上に、カーボン材料の含有量が５０ｍｇ／ｍ２となるように前記導電塗料を塗布して導電層を形成した際に、導電層が以下の条件（ａ）〜（ｃ）：
（ａ）表面抵抗率が１０２〜１０１１Ω／ｓｑである；
（ｂ）ヘイズ値が３％以下である；及び
（ｃ）長径が１０μｍ以上かつ短径が２μｍ以上であるカーボン材料の含有量が１０個／ｃｍ２以下である
を満たす導電塗料の製造方法。
［１２］カーボン材料がグラフェン、フラーレン及びカーボンナノチューブからなる群より選択される少なくとも１つである、［１１］に記載の導電塗料の製造方法。
［１３］導電塗料を孔径が１〜２０μｍのフィルターを用いて濾過する工程を含む、［１１］又は［１２］に記載の導電塗料の製造方法。
［１４］フィルターの材質がポリオレフィンである、［１３］に記載の導電塗料の製造方法。
［１５］カーボン材料を表面抵抗率の極小点を超えて分散処理する工程を含む、［１１］〜［１４］のいずれかに記載の導電塗料の製造方法。
【発明の効果】
【０００８】
本発明により、高い導電性と透明性を有する透明導電積層体を得ることができる。
【発明を実施するための形態】
【０００９】
＜＜透明導電積層体＞＞
まず、本発明の透明導電積層体について説明する。
本発明の透明導電積層体は、基材上に、カーボン材料を含み、表面抵抗率が１×１０２〜１×１０１１Ω／ｓｑである導電層を有し、長径が１０μｍ以上かつ短径が２μｍ以上であるカーボン材料の含有量が１０個／ｃｍ２以下であることを特徴とする。
【００１０】
＜基材＞
基材の材質としては、特に限定されるものでなく、無機系基材、有機系基材のいずれでもよい。これらの中でも、導電塗料に含まれる溶剤の影響を受けにくく、任意の溶剤を使用できることから無機系基材が好ましい。無機系基材としては無アルカリガラス、硼珪酸ガラス、アルミノシリケートガラス等が好ましく、無アルカリガラスがより好ましい。有機系基材としてはシクロオレフィンポリマー（ＣＯＰ）、アクリル樹脂、ポリエチレンテレフタレート（ＰＥＴ）、非晶性ＰＥＴ、ポリエチレンナフタレート、変性ポリエステル等のポリエステル系樹脂、ポリエチレン樹脂（ＰＥ）、ポリプロピレン樹脂（ＰＰ）、ポリスチレン樹脂、環状オレフィン系樹脂等のポリオレフィン類樹脂、ポリ塩化ビニル、ポリ塩化ビニリデン等のビニル系樹脂、ポリエーテルエーテルケトン樹脂（ＰＥＥＫ）、ポリサルホン樹脂（ＰＳＦ）、ポリエーテルサルホン樹脂（ＰＥＳ）、ポリカーボネート樹脂（ＰＣ）、ポリアミド樹脂、ポリイミド樹脂、アクリル樹脂、トリアセチルセルロース樹脂（ＴＡＣ）等が挙げられる。これらの中でも、シクロオレフィンポリマー（ＣＯＰ）、アクリル樹脂、ポリエチレンテレフタレート（ＰＥＴ）、ポリビニルアルコール樹脂及びトリアセチルセルロース樹脂（ＴＡＣ）等が好適に使用される。これらは単独で用いてもよいし、２種以上を組み合わせて使用してもよい。
【００１１】
基材の表面には、易接着化、濡れ性向上等を目的として、コロナ処理、プラズマ処理、アルカリ処理、エキシマ処理、プライマーコート、脱脂処理、表面粗面化処理等の各種表面処理が施されてもよい。特に、無機系基材は、薄膜・軽量化や、導電塗料の基材への濡れ性向上のために、エッチングやアルカリ溶液による洗浄工程を経たものが好ましい。
【００１２】
無機系基材の場合、基材の厚みは特に限定されないが、１０ｍｍ以下であることが好ましく、０．０１〜５０ｍｍであることがより好ましく、０．０１〜１ｍｍがさらに好ましい。
【００１３】
有機系基材の場合、その形状は、例えば、フィルム形状やシート形状であってもよい。フィルム形状の場合、その厚みは特に限定されるものではないが、例えば、１０〜２００μｍが好ましく、５０〜１５０μｍであることがより好ましい。また、シート形状の場合は、その厚みは特に限定されるものではないが、例えば、０．１〜５ｍｍが好ましく、０．２〜１ｍｍであることがより好ましい。
【００１４】
＜導電層＞
本発明の透明導電積層体における導電層は、カーボン材料を含み、表面抵抗率が１×１０２〜１×１０１１Ω／ｓｑである。このような導電層を設けることにより、導電性に優れた透明導電積層体を提供することができる。
【００１５】
導電層は、例えば、カーボン材料を含む導電塗料を、基材上に塗布した後、加熱処理することにより形成することができる。導電塗料は、基材の少なくとも一つの面上に直接塗布されてもよいし、プライマー層等の別の機能層を予め基材上に設けた後で、当該機能層の上に塗布されてもよい。
機能層に用いる樹脂としては、例えば、ポリウレタン系樹脂、ポリエステル系樹脂、アクリル樹脂、エポキシ樹脂、その他汎用樹脂等が挙げられる。
【００１６】
（カーボン材料）
カーボン材料としては、例えば、カーボンナノチューブ、グラフェン、フラーレン等が挙げられる。これらは、単独で用いてもよいし、２種以上を併用してもよい。
【００１７】
カーボンナノチューブとしては特に限定されず、アーク放電法、レーザ蒸発法、化学気相成長法（ＣＶＤ法）等により製造されたカーボンナノチューブを用いることができ、より具体的には、単層カーボンナノチューブ、二層カーボンナノチューブ、多層カーボンナノチューブ及びこれらの混合物のいずれも使用可能である。導電性に優れる点から、少なくとも単層カーボンナノチューブを含むことが好ましい。
【００１８】
カーボンナノチューブの長さは、１〜２０００μｍであることが好ましく、より好ましくは５〜１０００μｍであり、さらに好ましくは５〜５００μｍである。カーボンナノチューブの長さが上記範囲内であると、導電層とした場合に導電性や透明性が優れる。
【００１９】
カーボンナノチューブの直径は、単層カーボンナノチューブの場合、０．５〜２０ｎｍであることが好ましく、１〜１０ｎｍであることがより好ましい。カーボンナノチューブの直径が上記範囲内であると、導電層とした場合に導電性や透明性が優れる。
【００２０】
導電塗料におけるカーボン材料の含有量は特に限定されないが、導電塗料の固形分１００重量部中、０．１〜４０重量部であることが好ましく、０．５〜３０重量部であることがより好ましく、１〜２０重量部であることがさらに好ましい。カーボン材料の含有量が上記範囲内であると、導電層とした場合に導電性と透明性とが両立され好ましい。
【００２１】
（分散剤）
カーボン材料は、分散剤を用いて予め水中等で分散処理したものであってもよい。分散剤としては、例えば、陽イオン性分散剤、陰イオン性分散剤、両イオン性分散剤、非イオン性分散剤、高分子系分散剤等が挙げられる。これらは、単独で用いてもよいし、２種以上を併用してもよい。また、分散剤としては、ＨＬＢ値が１２以上のものが好ましく、１４以上のものがより好ましい。なお、本明細書におけるＨＬＢ値は、以下の数式により算出することができる：
グリフィン法：ＨＬＢ値=［（親水部分の分子量）÷（全体の分子量）］×２０
【００２２】
陽イオン性分散剤としては、例えば、ステアリルアミンアセテート等の炭素数８〜２２のアルキル基を有するアルキルアミン塩、ラウリルトリメチルアンモニウムクロライド、臭化ヘキサデシルトリメチルアンモニウム等の第４級アンモニウム塩などが挙げられる。
【００２３】
陰イオン性分散剤としては、例えば、ラウリル硫酸ナトリウム等の炭素数８〜１８のアルキル硫酸ナトリウム、ポリオキシエチレンラウリルエーテル硫酸ナトリウム等の炭素数８〜１８のアルキル基を有するポリオキシエチレンアルキルエーテル硫酸エステル塩、デオキシコール酸ナトリウム、ドデシルベンゼンスルホン酸ナトリウム等の炭素数８〜１８のアルキル基を有するアルキルベンゼンスルホン酸塩、脂肪酸塩、β―ナフタレンスルホン酸ホルマリン縮合物のナトリウム塩等のナフタレンスルホン酸ホルマリン縮合物などが挙げられる。
【００２４】
両イオン性分散剤としては、例えば、炭素数８〜２２のアルキル基を有するアルキルベタイン、炭素数８〜１８のアルキル基を有するアルキルアミンオキサイドなどが挙げられる。
【００２５】
非イオン性分散剤としては、例えば、炭素数１〜２０のアルキル基を有するポリオキシエチレンアルキルエーテル、エチレンオキシドとプロピレンオキシドから構成されるブロック共重合体、炭素数１〜２０のアルキル基を有するアルキルフェノールポリエチレングリコールエーテル、炭素数２〜４のアルキレン基を有するポリカルボキシレートエーテル等のポリオキシアルキレン誘導体、ソルビタントリステアレート等のソルビタン脂肪酸エステルなどが挙げられる。
【００２６】
高分子系分散剤としては、例えば、ポリビニルピロリドン、ポリビニルアルコール、ヒドロキシセルロース、炭素数の１〜８のアルキル基を有するヒドロキシアルキルセルロース、カルボキシメチルセルロース、カルボキシプロピルセルロース等のセルロース誘導体、デンプン、ゼラチン、アクリル系コポリマー、ポリカルボン酸又はその誘導体、ポリスチレンスルホン酸又はその塩などの高分子系分散剤などが挙げられる。
【００２７】
これらの中では、ポリビニルピロリドン、ポリオキシアルキレン誘導体、ポリスチレンスルホン酸、セルロース誘導体、ポリカルボン酸、アクリル系コポリマー、アルキルベンゼンスルホン酸塩が好ましく、ポリビニルピロリドン、ポリオキシアルキレン誘導体、ポリカルボン酸、アクリル系コポリマーが、カーボン材料の分散性がより良好となることから好ましい。また、１以上の分岐鎖を有し、分岐鎖の分子量が１５以上である分散剤が、分子鎖が全方位に広がり、カーボン材料の分散性がより高くなることから好ましい。
【００２８】
分散剤の添加量は、分散性と透明性の両立の点から、カーボン材料の１重量部に対して０．０１〜１００重量部であることが好ましく、０．２〜４０重量部であることがより好ましく、０．５〜１０重量部であることがさらに好ましい。 
【００２９】
分散剤の存在下、カーボン材料を水中で分散処理することにより、カーボン材料と分散剤を相互作用させ、水中にカーボン材料が良好に分散した導電塗料を得ることができる。
【００３０】
＜バインダー樹脂＞
導電塗料は、導電層とした際の強度を高めるため、バインダー樹脂を含んでいてもよい。バインダー樹脂としては、特に限定されないが、例えば、アクリル樹脂、ポリエステル樹脂、ウレタン樹脂、メラミン、シリケート樹脂、チタネート樹脂、アルミネート樹脂等が挙げられる。これらは単独で用いてもよいし、２種以上を併用してもよい。特に強度、透明性、耐久性の点では、少なくともシリケート樹脂又はメラミン樹脂を含むことが好ましい。
【００３１】
アクリル樹脂としては、特に限定されないが、例えば、カルボキシル基、酸無水物基、スルホン酸基、燐酸基などの酸基を有する重合性単量体を構成モノマーとして含む重合体であればよく、例えば、酸基を有する重合性単量体の単独又は共重合体、酸基を有する重合性単量体と共重合性単量体との共重合体等が挙げられ、より具体的には、（メタ）アクリル系樹脂等が挙げられる。
【００３２】
（メタ）アクリル系樹脂は、（メタ）アクリル系単量体を主たる構成モノマー（例えば、５０モル％以上）として含んでいれば共重合性単量体と重合していてもよく、この場合、（メタ）アクリル系単量体及び共重合性単量体のうち、少なくとも一方が酸基を有していればよい。
【００３３】
（メタ）アクリル系樹脂としては、例えば、酸基を有する（メタ）アクリル系単量体［（メタ）アクリル酸、スルホアルキル（メタ）アクリレート、スルホン酸基含有（メタ）アクリルアミド等］又はその共重合体、酸基を有していてもよい（メタ）アクリル系単量体と、酸基を有する他の重合性単量体［他の重合性カルボン酸、重合性多価カルボン酸又は無水物、ビニル芳香族スルホン酸等］及び／又は共重合性単量体［例えば、（メタ）アクリル酸アルキルエステル、グリシジル（メタ）アクリレート、（メタ）アクリロニトリル、芳香族ビニル単量体等］との共重合体、酸基を有する他の重合体単量体と（メタ）アクリル系共重合性単量体［例えば、（メタ）アクリル酸アルキルエステル、ヒドロキシアルキル（メタ）アクリレート、グリシジル（メタ）アクリレート、（メタ）アクリロニトリル等］との共重合体、ロジン変性ウレタンアクリレート、特殊変性アクリル樹脂、ウレタンアクリレート、エポキシアクリレート、ウレタンアクリレートエマルジョン等が挙げられる。
【００３４】
これらの（メタ）アクリル系樹脂の中では、（メタ）アクリル酸−（メタ）アクリル酸エステル重合体（アクリル酸−メタクリル酸メチル共重合体等）、（メタ）アクリル酸−（メタ）アクリル酸エステル−スチレン共重合体（アクリル酸−メタクリル酸メチル−スチレン共重合体等）等が好ましい。
【００３５】
ポリエステル樹脂としては、２つ以上のカルボキシル基を分子内に有する化合物と２つ以上のヒドロキシル基を有する化合物とを重縮合して得られた高分子化合物であれば特に限定されず、例えば、ポリエチレンテレフタレート、ポリトリメチレンテレフタレート、ポリブチレンテレフタレート、ポリエチレンナフタレート、ポリブチレンナフタレート等が挙げられる。
【００３６】
ウレタン樹脂としては、イソシアネート基を有する化合物とヒドロキシル基を有する化合物を共重合させて得られた高分子化合物であれば特に限定されず、例えば、エステル・エーテル系ポリウレタン、エーテル系ポリウレタン、ポリエステル系ポリウレタン、カーボネート系ポリウレタン、アクリル系ポリウレタン等が挙げられる。
【００３７】
シリケート樹脂としては、例えば、以下の一般式（１）により表されるアルコキシシランのモノマー同士が縮合したアルコキシシランであって、シロキサン結合（Ｓｉ−Ｏ−Ｓｉ）を１分子内に１個以上有するオリゴマー等が挙げられる：
ＳｉＲ４    （１）
［式中、Ｒは、水素、水酸基、炭素数１〜４のアルコキシ基、置換基を有してもよいアルキル基、置換基を有してもよいフェニル基であるが、４つのＲのうち少なくとも１個は炭素数１〜４のアルコキシ基又は水酸基である］。
シリケート樹脂は、一般式（１）により表されるアルコキシシランが２分子以上縮合したものであることが好ましい。
アルコキシシランオリゴマーの構造は特に限定されず、直鎖状であっても良く、分岐状でもよい。
【００３８】
上記シリケート樹脂として、 シリコンアルコキシドアクリル系樹脂、シリコンアルコキシドエポキシ系樹脂、シリコンアルコキシドビニル系樹脂、シリコンアルコキシドメタクリル系樹脂、シリコンアルコキシドチオール系樹脂、シリコンアルコキシドアミノ系樹脂、シリコンアルコキシドイソシアネート系樹脂、シリコンアルコキシドアルキル系樹脂、シリコンアルコキシド基以外の官能基を有しないシリコンアルコキシド系樹脂などのシリコンアルコキシド系樹脂等を挙げることができる。
【００３９】
バインダー樹脂の含有量は、特に限定されないが、例えば、導電塗料の固形分１００重量部中、２０〜９９重量部であることが好ましく、５０〜９８重量部であることがより好ましく、６０〜９５重量部であることがさらに好ましく、７０〜９０重量部であることがさらにより好ましい。バインダー樹脂の含有量が上記範囲内であると、導電層とした際の膜強度や導電性が良好となる。
【００４０】
（レベリング剤）
導電塗料は、基材に対する親和性を高めるために、レベリング剤を含有することが好ましい。レベリング剤を添加することにより、導電層を形成する際にハジキやムラが生じることを抑制することができる。また、レベリング剤は、導電塗料の分散安定性の向上にも寄与し、レベリング剤を含む導電塗料で形成した導電層は透明性や導電性が良好となる。レベリング剤としては、親水性が高い方が、カーボン材料の分散を阻害しないことから、ＨＬＢ値が１０以上のものが好ましく、１２以上のものがより好ましい。また、疎水性であるカーボン材料に対して分散剤よりも高い親和性を有することが好ましく、そのために分散剤より疎水性が高いことが好ましい。
【００４１】
具体的なレベリング剤としては、ポリエーテル系レベリング剤、シロキサン系レベリング剤、フッ素系レベリング剤、ポリエステル系レベリング剤、シリコーン系レベリング剤、アクリル系レベリング剤が挙げられる。これらは単独で用いてもよいし、組み合わせて用いてもよい。これらの中でも、エステル結合を有するポリエステル系レベリング剤や、エーテル結合を有するポリエーテル系レベリング剤は、カーボン材料と相互作用しやすく、水−アルコール中でカーボン材料の分散を阻害しないために、好ましい。
【００４２】
ポリエステル系レベリング剤としては、ポリエステル変性アクリル基含有ポリジメチルシロキサン、ポリエステル変性ポリジメチルシロキサン、ポリエステルポリオール等が挙げられる。
【００４３】
ポリエーテル系レベリング剤としては、セルロースエーテル；プルラン；ポリエチレングリコール：ポリエーテル変性ポリジメチルシロキサン、ポリエーテル変性シロキサン、ポリエーテルエステル変性水酸基含有ポリジメチルシロキサン、ポリエーテル変性アクリル基含有ポリジメチルシロキサン等のシリコーン変性ポリエーテル；ポリグリセリン；ポリエーテルポリオール、ポリオキシエチレン-ポリオキシプロピレン縮合物、ポリオキシエチレンアルキルフェニルエーテル、ラウリルアルコールアルコキシレート等のアルキルエーテル誘導体、アルキルエーテル硫酸塩等が挙げられる。
【００４４】
フッ素系レベリング剤としては、パーフルオロポリエーテル変性ポリジメチルシロキサン、パーフルオロポリエステル変性ポリジメチルシロキサン、パーフルオロブタンスルホン酸、含フッ素基・親水性基・親油性基含有オリゴマー、パーフルオロアルキル基含有カルボン酸塩、パーフルオロアルキル基・リン酸基含有リン酸エステル等が挙げられる。
【００４５】
シリコーン系レベリング剤としては、ポリシロキサン等の他、アミノ基、エポキシ基、ヒドロキシル基、カルボキシル基等の反応性基を導入した反応性ポリシロキサンの他、アルキル基、エステル基、アラルキル基、フェニル基、ポリエーテル基等の非反応性を導入した非反応性ポリシロキサン等が挙げられる。
【００４６】
アクリル系レベリング剤としては、シリコーンとアクリルからなるアクリル系共重合物等が挙げられる。
【００４７】
レベリング剤の含有量は、特に限定されないが、導電塗料の固形分全体に対して０．０１〜４０重量部であることが好ましく、０．１〜２０重量部であることがより好ましく、１〜１０重量部であることがさらに好ましい。導電塗料の含有量が上記範囲内であると、基材塗布性や分散安定性、導電層とした際の膜強度が良好となる。
【００４８】
（溶媒）
導電塗料は、基材に対する親和性を高めるために溶媒を含んでいてもよい。溶媒としては、特に限定されず、例えば、メタノール、エタノール、２−プロパノール、１−プロパノール等のアルコール類；エチレングリコール、ジエチレングリコール、トリエチレングリコール、テトラエチレングリコール等のエチレングリコール類；エチレングリコールモノメチルエーテル、ジエチレングリコールモノメチルエーテル、エチレングリコールジエチルエーテル、ジエチレングリコールジメチルエーテル等のグリコールエーテル類；エチレングリコールモノエチルエーテルアセテート、ジエチレングリコールモノエチルエーテルアセテート、ジエチレングリコールモノブチルエーテルアセテート等のグリコールエーテルアセテート類；プロピレングリコール、ジプロピレングリコール、トリプロピレングリコール等のプロピレングリコール類；プロピレングリコールモノメチルエーテル、プロピレングリコールモノエチルエーテル、ジプロピレングリコールモノメチルエーテル、プロピレングリコールジメチルエーテル、プロピレングリコールジエチルエーテル等のプロピレングリコールエーテル類；プロピレングリコールモノメチルエーテルアセテート等のプロピレングリコールエーテルアセテート類；ジエチルエーテル、ジイソプロピルエーテル、メチル−ｔ−ブチルエーテル、テトラヒドロフラン等のエーテル類；アセトン、メチルエチルケトン、メチルイソブチルケトン、シクロヘキサノン等のケトン類；トルエン、キシレン（ｏ−、ｍ−、あるいはｐ−キシレン）、ヘキサン、ヘプタン等の炭化水素類：酢酸エチル、酢酸ブチル、アセト酢酸エチル、オルト酢酸メチル、オルトギ酸エチル等のエステル類：Ｎ−メチルホルムアミド、Ｎ，Ｎ−ジメチルホルムアミド、γ−ブチロラクトン、Ｎ−メチルピロリドン等のアミド化合物；トリメチレングリコール、１，４−ブタンジオール、１，５−ペンタンジオール、１，６−ヘキサンジオール、ネオペンチルグリコール、カテコール、シクロヘキサンジオール、シクロヘキサンジメタノール、グリセリン、等のヒドロキシル基含有化合物；ジメチルスルホキシド等のスルホ基を有する化合物；ハロゲン類、イソホロン、プロピレンカーボネート、アセチルアセトン、アセトニトリル等の有機溶剤に加え、水とこれらの有機溶剤との混合溶媒（含水有機溶剤）、２種以上の有機溶剤の混合溶媒等が挙げられる。
【００４９】
無機系基材を用いる場合には、以上の溶媒の中でも、カーボン材料の分散安定性、基材への塗布性の点から、  アルコール類、エーテル類、アセテート類、ケトン類、アルコール類とエーテル類との混合溶媒、アルコール類とアセテート類との混合溶媒、アルコール類とケトン類との混合溶媒、水と有機溶剤との混合溶媒が好ましく、アルコール類、水とアルコール類との混合溶媒、水とエーテル類との混合溶媒、水とアセテート類との混合溶媒、水とアルコールとエーテルとの混合溶媒、水とアルコールとアセテートとの混合溶媒、水とアルコールとケトンとの混合溶媒がより好ましく、アルコール類、水とアルコール類との混合溶媒、水とエーテル類との混合溶媒、水とアセテート類との混合溶媒がさらにが好ましい。これらの溶媒を使用することで、疎水性の高いバインダー樹脂を導電層中に配合することができる。また、塗布性向上のために、エチレングリコール類、プロピレングリコール類、アミド化合物等を添加することも有効である。
【００５０】
有機系基材を用いる場合には、以上の溶媒の中でも、カーボン材料の分散安定性、基材への塗布性、基材の膨潤や変色による透明性低下を防止する点から、水と有機溶剤との混合溶媒が好ましく、水とアルコール類との混合溶媒、水とエーテル類との混合溶媒、水とアセテート類との混合溶媒がより好ましく、水とアルコール類との混合溶媒がさらに好ましい。水とアルコール類との混合溶媒に用いるアルコールとしては、メタノール、エタノール、２−プロパノールが好ましい。水とアルコール類とを組み合わせる場合、アルコール比率は、好ましくは２０〜９９％、より好ましくは３０〜９７％、さらに好ましくは４０〜９６％である。また、無機系基材と同様、塗布性向上のために、エチレングリコール類、プロピレングリコール類、アミド化合物等を添加することも有効である。
【００５１】
溶媒の含有量は、特に限定されないが、導電塗料の固形分が３重量％以下となるように添加されることが好ましく、０．１〜２重量％となるように添加されることがより好ましい。また、導電塗料に溶媒を添加する場合、水と他の溶媒とを組み合わせることにより、導電塗料に含まれる溶媒中の水の割合を１〜７０重量％とすることが好ましく、３〜６５重量％とすることがより好ましく、４〜６０重量％とすることがさらに好ましい。
【００５２】
なお、本明細書においては、導電塗料の全ての成分を完全に溶解させるもの（即ち、「溶媒」）と、不溶成分を分散させるもの（即ち、「分散媒」）とを特に区別せずに、いずれも「溶媒」と記載する。
【００５３】
（その他の成分）
導電塗料は、さらに、導電性高分子、架橋剤、触媒、酸化防止剤、消泡剤、レオロジーコントロール剤、中和剤、増粘剤等を含有していてもよい。
【００５４】
導電性高分子としては、例えば、ポリチオフェン、ポリピロール、ポリアニリン、ポリアセチレン、ポリフェニレンビニレン、ポリナフタレン、及びこれらの誘導体が挙げられる。これらは単独で用いてもよいし、２種以上を併用してもよい。中でも、導電性が高い分子ができやすい点で、分子内にチオフェン環を少なくとも１つ含む導電性高分子が好ましい。導電性高分子は、ポリ陰イオン等のドーパントと複合体を形成していてもよい。
導電性高分子とポリ陰イオンとの複合体としては、導電性に特に優れることから、ポリ（３，４−エチレンジオキシチオフェン）とポリスチレンスルホン酸との複合体であることが好ましい。
【００５５】
架橋剤としては、特に限定されないが、例えば、メラミン系、ポリカルボジイミド系、ポリオキサゾリン系、ポリエポキシ系、ポリイソシアネート系、ポリアクリレート系等の架橋剤が挙げられる。これらは単独で用いてもよく、２種以上を併用してもよい。
【００５６】
触媒としては、特に限定されず、例えば、光重合開始剤、熱重合開始剤、酸、塩基等が挙げられる。これらは単独で用いてもよく、２種以上を併用してもよい。
【００５７】
導電層の膜厚は、１〜５００ｎｍであることが好ましく、１０〜３００ｎｍであることがより好ましく、２０〜２００ｎｍであることがさらに好ましい。
【００５８】
導電層の表面抵抗率は、１×１０２〜１×１０１１Ω／ｓｑであることが好ましく、１×１０２〜５×１０１０Ω／ｓｑであることがより好ましく、１×１０２〜１×１０１０Ω／ｓｑであることがさらに好ましい。
【００５９】
導電層中、カーボン材料の含有量は、５０ｍｇ／ｍ２以下であることが好ましく、０．１〜５０ｍｇ／ｍ２であることがより好ましく、０．５〜４５ｍｇ／ｍ２であることがさらに好ましく、１〜４５ｍｇ／ｍ２であることがさらにより好ましい。
【００６０】
上述の通り、導電層は、導電塗料を、基材の少なくとも１面に塗布した後、加熱処理することにより形成することができる。塗布方法としては、特に限定されず例えば、ロールコート法、バーコート法、ディップコーティング法、スピンコーティング法、キャスティング法、ダイコート法、ブレードコート法、バーコート法、グラビアコート法、カーテンコート法、スプレーコート法、ドクターコート法、スリットコート法、凸版（活版）印刷法、孔版（スクリーン）印刷法、平版（オフセット）印刷法、凹版（グラビア）印刷法、スプレー印刷法、インクジェット印刷法、タンポ印刷法等を用いることができる。
【００６１】
大面積の基材に導電塗料を塗布する際は、例えば、タンク、送液のためのポンプ、異物除去を目的としたフィルター及び塗工装置から構成される塗工設備を用いて導電層を形成することが生産効率上有利である。
【００６２】
塗工設備を構成するフィルターとしては、特に限定されないが、孔径が１〜２０μｍのフィルターであることが好ましく、２〜１０μｍであることがより好ましく、２〜５μｍであることがさらに好ましい。
【００６３】
フィルターの材質は、特に限定されず、例えば、ナイロン、セルロース、セルロースアセテートとニトロセルロースの混合物、セルロースエステル等のセルロース誘導体、ポリテトラフルオロエチレン、ポリビニリデンフロライド、テフロン、ポリフッ化ビニル等のフッ素樹脂、ポリプロピレンやポリエチレン等のポリオレフィン、セラミック、金属、ポリカーボネート、ガラス、ポリエステル、ポリアミド、ポリスルホン、ポリイミド、ポリ塩化ビニル、ポリスチレンまたはパーフルオロスルホン（カルボン）酸等が挙げられる。これらの中では、ポリオレフィンが好ましい。フィルターの材質によっては、カーボン材料がフィルターに吸着され、導電塗料を用いて導電層を形成した際に表面抵抗率が高くなり過ぎることがあるが、ポリオレフィンを用いたフィルターであればカーボン材料と相互作用しにくいことから、フィルター濾過を経てもなお十分な表面抵抗率を発現可能な導電塗料が得られることがある。
【００６４】
このようなフィルターを備えた塗工設備を用いて導電層を形成することにより、導電層を形成する工程を行う前に導電塗料をフィルターにより濾過する工程を行うことができ、導電性や透明性に優れた導電層を得ることができる。
【００６５】
導電層を形成する際の加熱処理は、特に限定されず、例えば、送風オーブン、赤外線オーブン、真空オーブン等を用いて行うことができる。導電塗料が溶剤を含有する場合、溶剤は、加熱処理により除去されることが好ましい。
【００６６】
導電層を形成する際の加熱処理の温度条件は、２００℃以下であることが好ましく、６０〜１８０℃であることがより好ましく、８０〜１５０℃であることがさらに好ましい。
【００６７】
加熱処理の処理時間は、０．１〜６０分間であることが好ましく、０．５〜３０分間であることがより好ましい。
【００６８】
本発明の透明導電積層体は、長径が１０μｍ以上かつ短径が２μｍ以上であるカーボン材料の含有量が１０個／ｃｍ２以下（１平方センチメートルあたり１０個以下）であることを特徴とし、好ましくは４個／ｃｍ２以下、さらに好ましくは３個／ｃｍ２以下である。ここで、長径が１０μｍ以上かつ短径が２μｍ以上であるカーボン材料とは、１分子で上記大きさを有するもののほかに、カーボン材料同士やカーボン材料と他の導電塗料中の成分とが凝集等によって塊状となり、上記大きさとなったものも含む。なお、カーボン材料が板状や針状、束状等の形状である場合、積層体を積層方向から観測した際の長辺（２点間の距離が最大になる長さ）をもって長径とし、もう一方を短径とするものとする。
本明細書において、カーボン材料の長径、短径及び個数は、後の実施例に記載するとおり、光学顕微鏡にて測定、評価するものをいう。
【００６９】
本発明の透明導電積層体のヘイズ（Ｈａｚｅ）値は、特に限定されないが、３％以下であることが好ましく、２％以下であることがより好ましく、０．６％以下であることがさらに好ましい。ヘイズ値が３％以下であると、積層体の透明性が良好となる。なお、ヘイズ値の下限は特に限定されないが、例えば０．０１％であることが好ましい。
本発明におけるヘイズ値はＪＩＳ  Ｋ  ７１３６に準拠して測定されるものをいう。
【００７０】
＜＜導電塗料＞＞
上述する導電塗料も本発明の態様の１つであり、本発明の導電塗料を用いることで本発明の透明導電積層体を製造することができる。
導電塗料は、例えば、分散剤の存在下、カーボン材料を水や有機溶剤中で分散処理する工程を経ることにより製造することができる。分散処理は、例えば、振動ミル、遊星ミル、ボールミル、ビーズミル、サンドミル、ジェットミル、ロールミル、ホモジナイザー、超音波ホモジナイザー、高圧ホモジナイザー、超音波装置等を用いて行うことができる。高い導電性と透明性を発揮し得る導電塗料を得るためには、超音波ホモジナイザー又は高圧ホモジナイザーのいずれか少なくとも１つを用いて分散処理を行うことが好ましい。
【００７１】
通常、カーボン材料は、分散剤以外の任意成分を添加せず、分散処理した直後に導電層を形成した際の最も表面抵抗率が低くなる条件で分散処理を行うことができるが（表面抵抗率の極小点）、任意成分を添加することや導電塗料を製造した後に一定の貯蔵期間が発生することにより、カーボン材料同士やカーボン材料と他の成分とが凝集等によって塊状となり、導電層とした際に透明性や導電性が低下する。これらの透明性や導電性を低下させる要因を考慮し、カーボン材料を分散処理する際、表面抵抗率の極小点を超える高い強度の条件とすることで、任意成分を添加した場合や導電塗料を製造した後に一定の貯蔵期間が発生した場合でも、導電層とした際になお透明性や導電性に優れた導電塗料を得ることができる。
ここで、表面抵抗率の極小点を超える条件の分散処理は、使用する装置の処理方法や処理量に応じて、当該分野における技術常識に基づき適宜設定することができる。
【００７２】
分散処理する工程を行う前に、前処理として、カーボン材料を高速攪拌処理に供してもよい。高速攪拌処理は、超音波ホモジナイザー等を用いた分散処理よりも比較的強度の低い条件での分散処理であり、攪拌体の高速回転により、カーボン材料の凝集を緩める効果がある。高速攪拌処理を分散処理の前に行っておくことにより、カーボン材料の分散処理をより効率的に行うことができる。
【００７３】
カーボン材料の分散処理後も凝集物等（カーボン材料同士やカーボン材料と他の成分とが凝集等によって塊状となったものを含む）が残留する場合には、遠心分離処理を行い、これらの凝集体等を除去してもよいし、また、フィルターを用いてこれらの凝集物等を除去してもよい。フィルターを用いてこれらの凝集物等を除去する場合、上述したフィルターを用いることができる。
【００７４】
上述のとおり、導電塗料には、カーボン材料に加え、他の任意成分が含まれ得るが、任意成分それぞれについて、上記のカーボン材料を分散処理する工程の過程で加えてもよく、分散処理する工程の後で加えてもよい。
【００７５】
＜＜用途＞＞
本発明の透明導電積層体は、高い導電性や透明性が必要な用途に適用することが可能であり、表示デバイスや調光デバイスの用途に特に好適に使用される。
【実施例】
【００７６】
以下に実施例を挙げて本発明を説明するが、本発明はこれら実施例のみに限定されるものではない。なお、「部」又は「％」は特記ない限り、それぞれ「重量部」又は「重量％」を意味する。
【００７７】
１．使用材料
１−１．基材
・無アルカリガラス板（コーニング社製、ＥＡＧＬＥ  ＸＧ、ヘイズ０．１％）
無アルカリガラス板は、エッチング処理及びアルカリ処理を行ったものを使用した。エッチング処理は、ガラス基板を水洗した後、１％のフッ酸、５％の塩酸、２％の硫酸、及び水からなるエッチング液中に浸漬し、ガラス表面を化学研磨した。その後、水洗を行い、ドライヤーにて乾燥させた。アルカリ処理は、水酸化カリウム水溶液を使用し、ガラス基板表面を洗浄した。その後、カラス基板を水洗し、ドライヤーにて乾燥させた。
・ＰＥＴフィルム（東レ株式会社製、ルミラーＴ６０、ヘイズ２．１％）
・アクリル樹脂（ＰＭＭＡ）フィルム（住友化学株式会社製、テクノロイＳ００１Ｇ、ヘイズ０．９％）
・トリアセチルセルロースフィルム（富士フィルム製、フジタックＴＪ２５ＵＬ）
【００７８】
１−２．導電材料 
・単層カーボンナノチューブ（ＳＷＣＮＴ）水分散体１（名城ナノカーボン社製、ＳＷＮＴ分散液、カーボンナノチューブ濃度  ０．１％、固形分率０．５％）
・単層カーボンナノチューブ（ＳＷＣＮＴ）水分散体２（製造例１にて作製、カーボンナノチューブ濃度  ０．１％、固形分０．５％）
・単層カーボンナノチューブ（ＳＷＣＮＴ）水分散体３（製造例２にて作製、カーボンナノチューブ濃度  ０．１％、固形分０．５％）
・二層カーボンナノチューブ（ＤＷＣＮＴ）水分散体（製造例３にて作製、カーボンナノチューブ濃度  ０．１％、固形分率１．１％）
・多層カーボンナノチューブ（ＭＷＣＮＴ）（冨士色素株式会社社製、ＭＷＮＴ分散液、カーボンナノチューブ濃度  ５％、固形分率８％）
・グラフェン（ＸＧ  Ｓｃｉｅｎｃｅ社製、Ｈ−５水分散液、固形分率１５％）
【００７９】
１−３．レベリング剤
・ポリエーテル系（クラリアント社製、品名：Ｅｍｕｌｓｏｇｅｎ  ＬＣＮ０７０、ＨＬＢ：１３）
・フッ素系 (デュポン株式会社製、ＣＡＰＳＴＯＮＥ  ＦＳ−３１００、不揮発分１００％)
・シロキサン系（東レ・ダウコーニング社製、８０２９Ａｄｄｉｔｉｖｅ）
【００８０】
１−４．バインダー樹脂
・テトラエトキシシリケート（東京化成工業株式会社製）
・テトラエトキシシリケートの重縮合物（コルコート株式会社製、エチルシリケート４０）
・メラミン（ＤＩＣ株式会社製、ベッカミンＭ−３、固形分率７７％）
・アクリル樹脂（東亞合成株式会社製、ジュリマーＦＣ−８０、固形分率３０％、ガラス転移温度５０℃）
・ウレタンアクリレート（ウレタンアクリレート８９６５、日本ユピカ株式会社製）
【００８１】
１−５．触媒
・硝酸（富士フィルム和光純薬株式会社製）
・硫酸（富士フィルム和光純薬株式会社製）
・ギ酸（富士フィルム和光純薬株式会社製）
・ドデシルベンゼンスルホン酸（ＤＢＳ）（富士フィルム和光純薬株式会社製）
・クメンスルホン酸（ＣＳ）（テイカ社製、品名：テイカトックス５００）
・ｔ−ブチルパーオキシ２−エチルヘキサノエート（ＴＢＰＯ）（三菱ケミカル株式会社製：ルペロックス２６）
【００８２】
１−６．フィルター
・ポリオレフィン（ＰＯ）系フィルター（３Ｍ株式会社製、Ｂｅｔａｐｕｒｅ  ＡＵ０９１１１２０、孔径１μｍ）
・ポリオレフィン（ＰＯ）系フィルター（日本インテグリス株式会社製、孔径２．５μｍ）
・ポリオレフィン（ＰＯ）系フィルター（台湾グレース株式会社製、孔径５μｍ）
・ポリオレフィン（ＰＯ）系フィルター（３Ｍ株式会社製、Ｍｉｃｒｏ−Ｋｌｅａｎ  ＤＰＰＰＣ−２−Ａ、孔径１０μｍ）
・テフロン（登録商標）（ＰＴＦＥ）系フィルター（ウインテック株式会社製、ＦＰＦ−５００、孔径５μｍ）
・テフロン（登録商標）（ＰＴＦＥ）系フィルター（ウインテック株式会社製、ＦＰＦ−０４５、孔径０．４５μｍ）
【００８３】
（製造例１）単層カーボンナノチューブ水分散体２の作製
単層カーボンナノチューブ（ＳＷＣＮＴ）水分散体１を２０℃に調整した後、高圧ホモジナイザー（スギノマシン社製スターバーストミニ）にて８０Ｍｐａで分散処理を行い、直ちに冷却管にて２０℃まで冷却を行った。この分散工程と冷却工程を２０回繰り返し、固形分率０．５％の単層カーボンナノチューブ水分散体２を得た。毎回の冷却工程後に少量抜き取り、ワイヤーバーＮｏ．１６を用いて分散体をガラス上に塗布し、１２０℃のホットプレート上で２分間乾燥させた塗膜の表面抵抗率を測定したところ、３回目の冷却工程後に表面抵抗率が最も低下し（表面抵抗率の極小点となる条件）、その後、徐々に上昇していることを確認した。
【００８４】
（製造例２）単層カーボンナノチューブ水分散体３の作製
単層カーボンナノチューブ（ＳＷＣＮＴ）水分散体１をガラスビーカーに入れ、超音波ホモジナイザー（ｈｉｅｌｓｃｈｅｒ社製ＨＰ５０Ｈ）にて５０Ｗ、周波数３０ｋＨｚで２００分間、液温を２５℃に保ちながら分散処理を行うことで、固形分率０．５％の単層カーボンナノチューブ水分散体３を得た。
分散工程中の１０分毎に少量抜き取り、ワイヤーバーＮｏ．１６を用いて分散体をガラス上に塗布し、１２０℃のホットプレート上で２分間乾燥させた塗膜の表面抵抗率を測定したところ、分散工程を３０分行ったものが最も表面抵抗率が低くなっており（表面抵抗率の極小点となる条件）、分散工程の時間を更に延ばしたものは、徐々に表面抵抗率が高くなっていることを確認した。
【００８５】
（製造例３）二層カーボンナノチューブ水分散体１の作製
平均長さ１０μｍ、直径約４ｎｍの二層カーボンナノチューブ（アルドリッチ株式会社製、製品番号７５５１６８）１重量部、分散剤としてドデシルベンゼンスルホン酸ナトリウム(富士フイルム和光純薬株式会社製)を１０重量部、純水９８９重量部をガラスビーカーに入れ、超音波ホモジナイザー（ｈｉｅｌｓｃｈｅｒ社製ＨＰ５０Ｈ）にて５０Ｗ、周波数３０ｋＨｚで３０分間分散処理を行うことで、固形分率１．１％の二層カーボンナノチューブ水分散体１を得た。
分散工程中の５分毎に少量抜き取り、ワイヤーバーＮｏ．１６を用いて分散体をガラス上に塗布し、１２０℃のホットプレート上で２分間乾燥させた塗膜の表面抵抗率を測定したところ、分散工程を２５分行ったものが最も表面抵抗率が低くなっており（表面抵抗率の極小点となる条件）、３０分行ったものは少し高い値となっていることを確認した。
【００８６】
２．実施例
（実施例１〜１６、比較例１〜５）
カーボン材料分散体、バインダー樹脂及びレベリング剤を表１に記載した重量比（固形分比）で混合した。表１に記載の固形分率となるように表１に記載の水及び／又は各種溶剤からなる希釈溶剤で希釈することで、導電塗料を作製した。導電塗料は、表１に記載したフィルターを通すことでろ過して使用し、ワイヤーバーを用いて塗布した。得られた塗膜を、送風乾燥機を用いて１２０℃で５分間乾燥させることにより導電層を形成し、透明導電積層体を得た。導電層の膜厚は、ワイヤーバーの番手を適宜選択することで、表１記載の膜厚に調整した。導電層の性能を後述の方法により評価し、その結果を表１に示す。
【００８７】
３．評価方法
（カーボン材料の大きさ及び個数）
実施例１〜１６及び比較例１〜５で得られた透明導電積層体から、５ｃｍ×５ｃｍの正方形の試験片を各１０枚作成した。この試験片を光学顕微鏡を用いて、中心１ｃｍ２の範囲にてカーボン材料の大きさと個数とを観測し、試験片１０枚の平均値を求めた。
【００８８】
（表面抵抗率（ＳＲ）） 
上述の試験片１０枚につき、導電層の表面抵抗率を、表面抵抗率と装置の測定可能レンジに応じて、下記の方法から選択し、測定後、試験片１０枚の平均値を求めた。
表面抵抗率が１×１０６Ω／ｓｑ〜１×１０８Ω／ｓｑの場合：三菱ケミカル株式会社製ハイレスタＵＰ（ＭＣＰ−ＨＴ４５０型）のＵＡプローブを用いて１０Ｖの印加電圧にて測定した。
表面抵抗率が１×１０８Ω／ｓｑを超える場合：三菱ケミカル株式会社製ハイレスタＵＰ（ＭＣＰ−ＨＴ４５０型）のＵＡプローブを用いて２５０Ｖの印加電圧にて測定した。
【００８９】
（ヘイズ値）
上述の試験片１０枚につき、ＪＩＳ  Ｋ  ７１５０に従い、スガ試験機社製ヘイズコンピュータＨＧＭ−２Ｂを用いて測定後、試験片１０枚の平均値を求めた。
【００９０】
（膜厚）
上述の試験片１０枚につき、原子間力顕微鏡（島津製作所株式会社製、ＳＰＭ−９６００）用いて測定後、試験片１０枚の平均値を求めた。
【００９１】
（カーボン材料理論含有量）
導電層におけるカーボン材料の含有量は、以下の数式にて算出した：
カーボン材料理論含有量（ｍｇ／ｍ２）＝膜厚（μｍ）×導電塗料におけるカーボン材料の重量パーセント（固形分比）
【００９２】
【表１】
2020024916.tif 000002
【００９３】
実施例の結果、導電層内に長径が１０μｍ以上かつ短径が２μｍ以上であるカーボン材料が数多く存在するほど積層体のヘイズ値が高くなり、透明性は悪化した。また、表面抵抗率についても同様の傾向が見られた。